(57)【要約】      （修正有）【課題】吸着能及び脱離能に優れ、吸着材、吸蔵材等の用途に好適に利用可能な新規の樹脂多孔質体の提供。【解決手段】ナフタレン骨格を有する樹脂を含み、０．１〜４００ｎｍの範囲で測定された空孔径分布がピークを示す空孔径が、１〜１００ｎｍである、樹脂多孔質体。ＢＥＴ比表面積が３００平方メートル／ｇ以上である、樹脂多孔質体。ナフタレン骨格及び当該ナフタレン骨格に直接結合するヒドロキシル基を有するナフタレン化合物と、アルデヒド化合物との重縮合体である、樹脂多孔質体。【選択図】なし【特許請求の範囲】
【請求項１】
ナフタレン骨格を有する樹脂を含み、
０．１〜４００ｎｍの範囲で測定された空孔径分布がピークを示す空孔径が、１〜１００ｎｍである、樹脂多孔質体。
【請求項２】
連通性を有する空孔が形成されている、請求項１に記載の樹脂多孔質体。
【請求項３】
ＢＥＴ比表面積が３００ｍ２／ｇ以上である、請求項１又は２に記載の樹脂多孔質体。
【請求項４】
ナフタレン骨格及び当該ナフタレン骨格に直接結合するヒドロキシル基を有するナフタレン化合物と、アルデヒド化合物との重縮合体である、請求項１〜３のいずれか一項に記載の樹脂多孔質体。
【請求項５】
請求項１〜４のいずれか一項に記載の樹脂多孔質体の炭化物。
【請求項６】
ナフタレン骨格及び当該ナフタレン骨格に直接結合するヒドロキシル基を有するナフタレン化合物とアルデヒド化合物とを溶媒中で重縮合させて湿潤ゲルを得る工程と、
前記湿潤ゲルから前記溶媒を除去する工程と、を備える、樹脂多孔質体の製造方法。
【発明の詳細な説明】
【技術分野】
【０００１】
本発明は、樹脂多孔質体及びその炭化物、並びに樹脂多孔質体の製造方法に関する。
【背景技術】
【０００２】
従来、内部に空隙を有する樹脂多孔質体は、材料の軽量化、断熱性の付与、遮音性の付与、特定の化合物の吸着等を目的として、広範な分野で利用が検討されている。例えば、特許文献１にはスチレン樹脂から構成された有機多孔質体が記載され、特許文献２にはアクリル樹脂から構成された多孔質樹脂粒子が記載されている。
【先行技術文献】
【特許文献】
【０００３】
【特許文献１】特開２００３−２４６８０９号公報
【特許文献２】特開２０１６−１０４８６９号公報
【発明の概要】
【発明が解決しようとする課題】
【０００４】
本発明は、吸着能及び脱離能に優れ、吸着材、吸蔵材等の用途に好適に利用可能な新規の樹脂多孔質体を提供することを目的とする。また、本発明は、上記樹脂多孔質体の炭化物及び上記樹脂多孔質体の製造方法を提供することを目的とする。
【課題を解決するための手段】
【０００５】
本発明は、第１の態様として、ナフタレン骨格を有する樹脂を含み、０．１〜４００ｎｍの範囲で測定された空孔径分布がピークを示す空孔径が、１〜１００ｎｍである、樹脂多孔質体を提供する。
【０００６】
樹脂多孔質体は、連通性を有する空孔が形成されていてよい。
【０００７】
樹脂多孔質体は、ＢＥＴ比表面積が３００ｍ２／ｇ以上であってよい。
【０００８】
樹脂多孔質体は、ナフタレン骨格及び当該ナフタレン骨格に直接結合するヒドロキシル基を有するナフタレン化合物と、アルデヒド化合物との重縮合体であってよい。
【０００９】
本発明は、第２の態様として、上記樹脂多孔質体の炭化物を提供する。
【００１０】
本発明は、第３の態様として、ナフタレン骨格及び当該ナフタレン骨格に直接結合するヒドロキシル基を有するナフタレン化合物と、アルデヒド化合物とを溶媒中で重縮合させて湿潤ゲルを得る工程と、湿潤ゲルから溶媒を除去する工程と、を備える、樹脂多孔質体の製造方法を提供する。
【発明の効果】
【００１１】
本発明によれば、吸着能及び脱離能に優れ、吸着材、吸蔵材等の用途に好適に利用可能な新規の樹脂多孔質体を提供することができる。また、本発明によれば、上記樹脂多孔質体の炭化物及び上記樹脂多孔質体の製造方法を提供することができる。
【発明を実施するための形態】
【００１２】
本発明の好適な実施形態について以下に説明する。
【００１３】
＜樹脂多孔質体＞
本実施形態に係る樹脂多孔質体は、ナフタレン骨格を有する樹脂を含む。また、本実施形態に係る樹脂多孔質体において、０．１〜４００ｎｍの範囲で測定された空孔径分布がピークを示す空孔径（以下、場合により「空孔径ピーク」ともいう。）は、１〜１００ｎｍである。
【００１４】
本実施形態に係る樹脂多孔質体は、特定の空孔径ピークを有しており、当該空孔径ピークに起因して、分子サイズの比較的大きい化合物に対する吸着能及び脱離能に優れている。
【００１５】
従来から、ガス等の極小分子用の吸着材である活性炭等で吸着するには大きすぎ、沈殿分離等の物理的な処理方法で回収するには小さすぎる分子サイズ（例えば、２〜２０ｎｍ）を有する化合物は、分離膜による除去といった作業負担が大きい処理方法で回収することが一般的である。本実施形態に係る樹脂多孔質体は、上記のような分子サイズの化合物に対する吸着能及び脱離能に優れているため、作業負担の小さい吸着法によって容易に当該化合物を回収できる。
【００１６】
樹脂多孔質体は、ナフタレン骨格を有する樹脂を含んでいる。当該樹脂としては、例えば、ナフタレン骨格を有する繰り返し単位を有する樹脂が好ましい。このような樹脂は、例えば、ナフタレン骨格を有するモノマーの重合等により得ることができる。
【００１７】
ナフタレン骨格を有する樹脂としては、例えば、ナフタレン骨格及び当該ナフタレン骨格に直接結合するヒドロキシル基を有する化合物（以下、場合により「ナフタレン化合物」ともいう。）と、アルデヒド化合物との重縮合体が挙げられる。重縮合体は、酸触媒存在下での重縮合体であるノボラック型であってよく、塩基触媒存在下での重縮合体であるレゾール型であってもよく、これらの構造の両方を有していてもよい。
【００１８】
ナフタレン化合物は、ナフタレン環に直接結合するヒドロキシル基を１つ有する化合物であってよく、複数有する化合物であってもよい。当該ヒドロキシル基の数は、例えば、１〜７であり、好ましくは１〜４であり、より好ましくは２〜４であり、更に好ましくは２〜３である。ナフタレン環に直接結合するヒドロキシル基の数が２〜４である場合、活性な反応点が増加し、ゲル構造を形成しやすい。なお、ナフタレン環に直接結合するヒドロキシル基が５以上である場合、反応点が減少し、ゲルの生成速度が低下する傾向がある。
【００１９】
ナフタレン化合物としては、例えば、１−ナフトール、２−ナフトール、１，４−ジヒドロキシナフタレン、１，５−ジヒドロキシナフタレン、１，６−ジヒドロキシナフタレン、２，６−ジヒドロキシナフタレン、２，７−ジヒドロキシナフタレン等が挙げられる。ナフタレン化合物は、化合物中の水素原子の一部が、アルキル基、アルコキシ基、アリール基、アラルキル基、及びハロゲン原子からなる群より選択される１種又は複数種の基で置換されていてもよい。ナフタレン化合物は、１種単独で用いてもよく、２種以上を組み合わせて用いてもよい。
【００２０】
アルデヒド化合物は、少なくとも１個のアルデヒド基を有する化合物である。アルデヒド化合物としては、特に限定されないが、例えば、ホルムアルデヒド、アセトアルデヒド、プロピルアルデヒド、ブチルアルデヒド、イソブチルアルデヒド、ペンチルアルデヒド、へキシルアルデヒド、グルタルアルデヒド等のアルキルアルデヒド、サリチルアルデヒド、３−ヒドロキシベンズアルデヒド、４−ヒドロキシベンズアルデヒド、２−ヒドロキシ−４−メチルベンズアルデヒド、２，４−ジヒドロキシベンズアルデヒド、３，４−ジヒドロキシベンズアルデヒド等のヒドロキシベンズアルデヒド、２−ヒドロキシ−３−メトキシベンズアルデヒド、３−ヒドロキシ−４−メトキシベンズアルデヒド、４−ヒドロキシ−３−メトキシベンズアルデヒド、３−エトキシ−４−ヒドロキシベンズアルデヒド、４−ヒドロキシ−３，５−ジメトキシベンズアルデヒド等のヒドロキシ基とアルコキシ基の両方を有するベンズアルデヒド、メトキシベンズアルデヒド、エトキシベンズアルデヒド等のアルコキシベンズアルデヒド、１−ヒドロキシ−２−ナフトアルデヒド、２−ヒドロキシ−１−ナフトアルデヒド、６−ヒドロキシ−２−ナフトアルデヒド等のヒドロキシナフトアルデヒド、ブロムベンズアルデヒド等のハロゲン化ベンズアルデヒド等が挙げられる。アルデヒド化合物は、１種単独で用いてもよく、２種以上を組み合わせて用いてもよい。
【００２１】
樹脂多孔質体は、０．１〜４００ｎｍの範囲で測定された空孔径分布がピークを示す空孔径（以下、場合により「空孔径ピーク」ともいう。）が、１〜１００ｎｍである。空孔径ピークは、好ましくは２ｎｍ以上であり、より好ましくは３ｎｍ以上である。また、空孔径ピークは、好ましくは１００ｎｍ未満であり、より好ましくは５０ｎｍ未満であり、更に好ましくは３０ｎｍ未満である。空孔径分布（細孔径分布）は、後述する実施例に記載の方法により測定される。空孔径ピークは、例えば、樹脂の種類の選択、重縮合の反応条件、乾燥方法及び乾燥条件の選択等により、調整することができる。
【００２２】
樹脂多孔質体は、連通性を有する空孔が形成されていてもよい。ここで、連通性を有する空孔とは、空孔同士が連なることにより、樹脂多孔質体が液体（例えば水）を通過させることができるように形成された空孔をいう。樹脂多孔質体においては、必ずしも全ての空孔が連通している必要はなく、一部に独立した空孔（連通性を有しない空孔）が形成されていてもよい。
【００２３】
樹脂多孔質体において、ＢＥＴ比表面積は、例えば３００ｍ２／ｇ以上であってよく、吸着能がより優れたものとなるという観点から、好ましくは４００ｍ２／ｇ以上であり、より好ましくは５００ｍ２／ｇ以上であり、更に好ましくは６００ｍ２／ｇ以上である。また、ＢＥＴ比表面積は、例えば、２５００ｍ２／ｇ以下であってよい。ＢＥＴ比表面積は、後述する実施例に記載の方法により測定される。ＢＥＴ比表面積は、例えば、樹脂の種類の選択、重縮合の反応条件、乾燥方法及び乾燥条件の選択により、調整することができる。
【００２４】
なお、多孔質体において、２ｎｍ未満の径を有する空孔は「ミクロ孔」、２ｎｍ以上５０ｎｍ未満の径を有する空孔は「メソ孔」、５０ｎｍ以上の径を有する空孔を「マクロ孔」と呼ぶことがある。そのため、例えば、空孔径ピークが２ｎｍ以上５０ｎｍ未満である樹脂多孔質体は、メソ孔が主として形成された多孔質体ということができる。
【００２５】
樹脂多孔質体におけるミクロ孔の細孔容積（以下、場合により「ミクロ孔容積（Ｖｍｉｃ）」ともいう。）は、例えば、０．５ｃｃ／ｇ以下であってよく、好ましくは、０．３ｃｃ／ｇ以下であり、より好ましくは、０．２ｃｃ／ｇ以下である。
【００２６】
樹脂多孔質体におけるメソ孔の細孔容積（以下、場合により、「メソ孔容積（Ｖｍｅｓｏ）」ともいう。）は、例えば０．０４ｃｃ／ｇ以上であってよく、好ましくは０．４ｃｃ／ｇ以上であり、より好ましくは０．５ｃｃ／ｇ以上である。このようなメソ孔容積を有する樹脂多孔質体は、メソ孔の特徴的な空孔径に起因して、分子サイズの比較的大きい化合物に対する吸脱着能が一層向上する傾向がある。
【００２７】
樹脂多孔質体において、１００ｎｍ以下の径を有する空孔の全細孔容積（Ｖ）に対するメソ孔容積（Ｖｍｅｓｏ）の比（Ｖｍｅｓｏ／Ｖ）は、例えば、１０％以上であることが好ましく、２０％以上であることがより好ましく、５０％以上であることが更に好ましい。このような樹脂多孔質体は、メソ孔による選択的な吸脱着能が得られやすくなる傾向がある。
【００２８】
なお、本明細書中、樹脂多孔質体の細孔容積は、後述する実施例に記載の方法により測定される値を示す。
【００２９】
樹脂多孔質体の形状は特に限定されず、例えば、塊状、板状、膜状、粉体状などであってよい。樹脂多孔質体の形状は、その用途に応じて適宜選択してよい。例えば樹脂多孔質体を吸着材用途に用いる場合は、吸着対象に対する接触面積を増大させる観点から、粉体状が好ましい。
【００３０】
樹脂多孔質体は、例えば、吸着材、吸蔵材、吸音材、断熱材、電波吸収材、細胞培養用足場材、緩衝材、テンプレート材、触媒、センサー、セパレータ、熱交換器等の用途に好適に用いることができる。
【００３１】
＜樹脂多孔質体の製造方法＞
本実施形態に係る樹脂多孔質体の製造方法は、ナフタレン骨格及び当該ナフタレン骨格に直接結合するヒドロキシル基を有するナフタレン化合物とアルデヒド化合物とを溶媒中で重縮合させて湿潤ゲルを得る工程（以下、単に「重縮合工程」ともいう。）と、湿潤ゲルから溶媒を除去する工程（以下、単に「溶媒除去工程」ともいう。）と、を備える。
【００３２】
（重縮合工程）
重縮合工程では、ナフタレン化合物とアルデヒド化合物とを溶媒中で重縮合させる。重縮合工程により、ナフタレン化合物とアルデヒド化合物との重縮合体を分散質とする湿潤ゲルが得られる。重縮合は、塩基触媒、酸触媒等の触媒の存在下で行ってよい。
【００３３】
アルデヒド化合物（Ｂ）に対するナフタレン化合物（Ａ）のモル比〔（Ａ）／（Ｂ）〕は、好ましくは、０．５〜２である。アルデヒド化合物（Ｂ）に対するナフタレン化合物（Ａ）のモル比を上記範囲内とすることにより、より収率よく樹脂多孔質体を得ることができる。
【００３４】
重縮合に用いる塩基触媒としては、特に限定されないが、公知の無機塩基、有機塩基のいずれも適用可能である。無機塩基としては、例えば、炭酸ナトリウム、炭酸カリウム、炭酸アンモニウム、水酸化リチウム、水酸化ナトリウム、水酸化カリウム、水酸化カルシウム等が挙げられる。有機塩基としては、例えば、テトラメチルアンモニウムヒドロキシド、テトラエチルアンモニウムヒドロキシド、テトラブチルアンモニウムヒドロキシド、トリエチルアミン、ジイソプロピルエチルアミン、トリエチレンジアミン、ジアザビシクロノネン、ジアザビシクロウンデセン、１，１，３，３−テトラメチルグアニジン、１，５，７−トリアザビシクロ［４．４．０］デカン−５−エン、１，３，４，６，７，８−ヘキサヒドロ−１−メチル−２Ｈ−ピリミド［１，２−ａ］ピリミジン、ピリジン、Ｎ，Ｎ−ジメチル−４−アミノピリジン等が挙げられる。塩基触媒は、樹脂多孔質体を収率よく作製することができるという観点から、好ましくは、炭酸ナトリウムである。
【００３５】
塩基触媒の使用量は、ナフタレン化合物及びアルデヒド化合物の合計質量に対して、好ましくは０．０００１〜１０質量％であり、より好ましくは０．００１〜５質量％である。塩基触媒の使用量がこの範囲内である場合、反応速度が十分に早く、かつ、収率がより良好になることに加えて、ＢＥＴ比表面積が高く、かつ、空孔径が１〜１００ｎｍである、樹脂多孔質体がより容易に得られやすくなる。
【００３６】
重縮合に用いる酸触媒としては、特に限定されないが、例えば、硫酸、塩酸、硝酸、臭化水素酸、過塩素酸、リン酸等の無機酸、ｐ−トルエンスルホン酸、メタンスルホン酸、ベンゼンスルホン酸等のスルホン酸、シュウ酸、コハク酸、マロン酸、モノクロ酢酸、ジクロル酢酸等の有機酸、三フッ化ホウ素、無水塩化アルミニウム、塩化亜鉛等のルイス酸等が挙げられる。酸触媒は、樹脂多孔質体を収率よく作製することができるという観点から、好ましくは、硝酸である。
【００３７】
酸触媒は、反応系のｐＨが、１〜６の範囲になるように添加することが好ましく、１〜５の範囲になるように添加することがより好ましい。酸触媒の使用量は、ナフタレン化合物（Ａ）、アルデヒド化合物（Ｂ）及び溶媒の合計量に対して、好ましくは０．０１〜１０質量％であり、より好ましくは０．０５〜５質量％である。酸触媒の使用量がこの範囲内である場合、反応速度が十分に早く、かつ、収率がより良好になることに加えて、ＢＥＴ比表面積が高く、かつ、空孔径が１〜１００ｎｍである、樹脂多孔質体がより容易に得られやすくなる。
【００３８】
触媒として、塩基触媒と酸触媒とを組み合わせて使用してよい。使用する塩基触媒と酸触媒は、特に限定されないが、塩基触媒を添加し、任意の時間（例えば、０分〜３００分）経過後に、酸触媒を添加することが望ましい。塩基触媒と酸触媒とをこの順番で添加する場合、反応速度が十分に早く、かつ、収率がより良好になることに加えて、ＢＥＴ比表面積が高く、かつ、空孔径が１〜１００ｎｍである、樹脂多孔質体が得られやすくなる傾向がある。
【００３９】
触媒として、塩基触媒と酸触媒とを組み合わせて使用する場合、塩基触媒の添加量は、ナフタレン化合物及びアルデヒド化合物の合計質量に対して、好ましくは０．０００１〜１０質量％であり、より好ましくは０．００１〜５質量％である。酸触媒は、反応系のｐＨが、１〜６の範囲になるように添加することが好ましく、１〜５の範囲になるように添加することがより好ましい。酸触媒の使用量は、ナフタレン化合物、アルデヒド化合物及び溶媒の合計質量に対して、好ましくは０．０１〜１０質量％であり、より好ましくは０．０５〜５質量％である。酸触媒及び塩基触媒の使用量が上記範囲内である場合、反応速度が十分早くなり、収率が向上し、かつ、ＢＥＴ比表面積が高く、メソ孔を有する樹脂多孔質体が得られやすくなる。
【００４０】
重縮合では、溶媒を使用してよい。溶媒として、水、有機溶媒、又は、水と有機溶媒との混合溶媒を用いることができる。有機溶媒としては、プロパノール、ブタノール、オクタノール、エチレングリコール、グリセリン、エチレングリコールモノメチルエーテル、エチレングリコールモノエチルエーテル、エチレングリコールモノブチルエーテル、プロピレングリコールモノメチルエーテル等のアルコール類、メチルエチルケトン、メチルイソブチルケトン等のケトン類、酢酸ブチル、エチレングリコールモノメチルエーテルアセテート、エチレングリコールモノエチルエーテルアセテート、プロピレングリコールモノメチルエーテルアセテート等のエステル類等が挙げられる。有機溶媒は、１種単独で用いてもよく、２種以上を組み合わせて用いてもよい。
【００４１】
溶媒の使用量としては、ナフタレン化合物（Ａ）１００質量部に対して、好ましくは２００〜２０００質量部であり、より好ましくは４００〜１８００質量部である。反応速度が十分に早く、かつ、収率がより良好になることに加えて、ＢＥＴ比表面積が高く、かつ、空孔径が１〜１００ｎｍである、樹脂多孔質体がより容易に得られることとなるという観点、及び、溶媒除去の時間がより短時間になるという観点から、溶媒の使用量は、上記範囲内であることが好ましい。
【００４２】
混合溶媒は、複数の溶媒種を、任意の割合で混合したものであってよい。混合溶媒として、複数の溶媒種を任意の割合で混合して用いることにより、原料を高濃度で溶解させ、反応時間を短縮することができ、かつ、均一な多孔質構造を形成することがより容易になる。
【００４３】
重縮合させる際の温度条件は、反応効率がより高くなるという観点から、好ましくは５０〜１００℃である。この温度範囲で反応させることで、反応にかかる時間（反応時間）を短縮することができる。
【００４４】
重縮合させる際の時間（反応時間）は、例えば、０．５〜２００時間であってよい。
【００４５】
重縮合は、例えば、以下のようにして行うことができる。まず、任意の容器にナフタレン化合物（Ａ）と、アルデヒド化合物（Ｂ）と、溶媒と、を仕込む。その後、攪拌を開始し、攪拌しながら触媒（酸触媒又は塩基触媒）を添加する。触媒の種類及び使用量は、上記のとおりである。触媒の使用量は、特に制限されないが、反応性及び生産性を考慮して、適宜決定すればよい。
【００４６】
触媒を添加した後、撹拌を停止する。次いで、反応系を昇温し、ナフタレン化合物（Ａ）とアルデヒド化合物（Ｂ）とを溶媒中で重縮合させて、湿潤ゲルを得る。重縮合させる際の反応時間及び反応温度は、上記のとおりである。
【００４７】
（溶媒除去工程）
溶媒除去工程は、湿潤ゲルから溶媒を除去する工程である。溶媒除去工程では、上記重縮合工程を経て得られる湿潤ゲル中の溶媒を除去して、樹脂多孔質体が得られる。
【００４８】
溶媒を除去する方法としては、例えば、常圧乾燥、ピンホール乾燥、加熱乾燥、減圧乾燥、加熱減圧乾燥、真空凍結乾燥、超臨界乾燥等の公知のいずれの乾燥方法を用いてもよい。乾燥時の体積収縮及び空孔（特に、空孔径が１〜１００ｎｍの空孔）の破壊をより抑制しやすいという観点から、溶媒を除去する方法として、真空凍結乾燥又は超臨界乾燥を好適に用いることができる。
【００４９】
溶媒除去工程では、溶媒の揮発速度を制御することで、乾燥後の体積収縮及び空孔の破壊を抑制することができる。溶媒の揮発速度を効率良く制御できる観点から、溶媒除去工程は、重縮合工程で得られた湿潤ゲル中の溶媒（以下、「第一の溶媒」という。）を他の溶媒（以下、「第二の溶媒」という。）に置換する溶媒置換工程と、溶媒置換された湿潤ゲルから第二の溶媒を揮発させる乾燥工程と、を含むことが好ましい。
【００５０】
溶媒置換工程では、例えば、湿潤ゲル中の溶媒と相溶する他の溶媒を湿潤ゲルに添加することで、湿潤ゲル中の溶媒を他の溶媒に置換してよい。溶媒置換工程では、第一の溶媒を第二の溶媒に直接置換してよく、第一の溶媒及び第二の溶媒以外の溶媒への置換を介して、第二の溶媒に置換してもよい。
【００５１】
第二の溶媒としては、揮発速度が制御しやすい観点から、０〜８０℃の沸点を有するものが好ましい。第二の溶媒の具体例としては、アセトン、メチルエチルケトン、メタノール、エタノール、イソプロピルアルコール、ｔｅｒｔ−ブタノール、ヘキサン、シクロヘキサン等が挙げられる。
【００５２】
乾燥工程では、湿潤ゲルから第二の溶媒を揮発させて、乾燥した樹脂多孔質体を得る。乾燥工程における第二の溶媒の除去方法は、例えば、常圧乾燥、ピンホール乾燥、加熱乾燥、減圧乾燥、加熱減圧乾燥、真空凍結乾燥、超臨界乾燥等であってよい。このうち、真空凍結乾燥あるいは超臨界乾燥は、乾燥後の体積収縮、空孔の破壊を防げることから好適である。
【００５３】
＜樹脂多孔質体の炭化物＞
本実施形態に係る樹脂多孔質体の炭化物（以下、場合により単に「炭化物」ともいう。）は、上記の樹脂多孔質体を熱分解して得ることができる。熱分解の方法は特に限定されないが、電気マッフル炉を用いた不活性ガス雰囲気下での加熱が簡便である。
【００５４】
熱分解温度としては、特に限定されないが、好ましくは、６００〜１２００℃であり、より好ましくは、８００〜１０００℃である。この温度範囲で加熱することにより、熱分解反応が促進され、より均一な分子構造を有する炭化物となる。炭化物の分子構造が均一になる結果として、分子表面での吸着特性のバラつきが抑制できる。
【００５５】
炭化物は、空孔が形成されているものであってよい。炭化物において、０．１〜４００ｎｍの範囲で測定された空孔径分布がピークを示す空孔径は、１〜１００ｎｍであってよく、好ましくは２ｎｍ以上、より好ましくは３ｎｍ以上であり、好ましくは５０ｎｍ未満、より好ましくは３０ｎｍ未満である。本実施形態では、樹脂多孔質体が剛直なナフタレン骨格を有する樹脂を含むため、熱分解による空孔の破壊が比較的抑制されやすく、上記範囲内の空孔径ピークが得られやすい。
【００５６】
樹脂多孔質体の炭化物のＢＥＴ比表面積は、吸着能がより優れたものとなるという観点から、好ましくは５００ｍ２／ｇ以上であり、より好ましくは７００ｍ２／ｇ以上であり、更に好ましくは９００ｍ２／ｇ以上である。ＢＥＴ比表面積は、例えば、２５００ｍ２／ｇ以下であってよい。ＢＥＴ比表面積は、例えば、後述する実施例に記載の方法と同様の方法で測定することができる。
【００５７】
炭化物におけるミクロ孔の細孔容積（ミクロ孔容積（Ｖｍｉｃ））は、例えば０．５ｃｃ／ｇ以下であってよく、好ましくは０．４ｃｃ／ｇ以下であり、より好ましくは０．３ｃｃ／ｇ以下である。
【００５８】
炭化物におけるメソ孔の細孔容積（Ｖｍｅｓｏ）は、例えば０．０４ｃｃ／ｇ以上であってよく、好ましくは０．４ｃｃ／ｇ以上であり、より好ましくは０．６ｃｃ／ｇ以上である。このようなメソ孔容積を有する炭化物は、メソ孔の特徴的な空孔径に起因して、分子サイズの比較的大きい化合物に対する吸脱着能が一層向上する傾向がある。
【００５９】
炭化物において、空孔径が１００ｎｍ以下である空孔全体の細孔容積（Ｖ）に対する、メソ孔容積（Ｖｍｅｓｏ）の比（Ｖｍｅｓｏ／Ｖ）は、例えば、１０％以上であることが好ましく、２０％以上であることがより好ましく、５０％以上であることが更に好ましい。このような炭化物は、メソ孔による選択的な吸脱着能が得られやすくなる傾向がある。
【００６０】
樹脂多孔質体の炭化物は、例えば、吸着材、吸蔵材、吸音材、断熱材、電波吸収材、細胞培養用足場材、緩衝材、テンプレート材、触媒、電極添加剤、キャパシタ電極、高温炉内壁材、センサー、セパレータ、熱交換器等の用途に好適に用いることができる。
【００６１】
以上、本発明の好適な実施形態について説明したが、本発明は上記実施形態に限定されるものではない。
【実施例】
【００６２】
以下、実施例により本発明をより具体的に説明するが、本発明は実施例に限定されるものではない。
【００６３】
［製造条件］
（実施例１）
５０ｍＬのラボランスクリュー管に撹拌子を入れ、１，５−ジヒドロキシナフタレンを１ｇ、水を２．０５ｇ、プロピレングリコールモノメチルエーテルを４．８ｇ加えて室温で撹拌した後、アルデヒド化合物として、３５−３８％ホルムアルデヒド水溶液を１ｇ加え、再度室温で撹拌した。更に、触媒（塩基触媒）として、５％炭酸ナトリウム水溶液０．５３ｇ添加してから、再度撹拌した。その後、ポリプロピレン容器に移して密閉し、静置した状態にて９０℃で３日間、加熱を行うことで、湿潤ゲルを作製した。加熱後、容器から取り出し、ｔｅｒｔ−ブチルアルコール５０ｍＬ（和光純薬工業（株）製）に浸漬させ、室温で１日静置後、上澄みをデカンテーションにより除去する操作を合計３回行った。その後、−２０℃の冷凍庫で１時間凍結し、デシケータ内に移して、室温下、ダイアフラムポンプ（ＫＮＦ製）で３日間以上真空乾燥することによってｔｅｒｔ−ブチルアルコールを除去することにより、実施例１の樹脂多孔質体を作製した。表１に、各種反応条件（アルデヒド化合物であるホルムアルデヒド（Ｆ）に対するナフタレン化合物（Ｒ）のモル比（Ｒ／Ｆ）、塩基触媒（Ｃ）に対するナフタレン化合物（Ｒ）のモル比（Ｒ／Ｃ）、溶媒の合計量（Ｓ）に対するナフタレン化合物（Ｒ）の質量比（Ｒ／Ｓ）、及び塩基（又は酸）触媒添加後の攪拌時間）を示す。なお、反応に用いた、有機溶媒と水（ホルムアルデヒド水溶液及び炭酸ナトリウム水溶液中の水も含む）との質量比（有機溶媒／水）は、１．５／１．０であった。
【００６４】
（実施例２）
５０ｍＬのラボランスクリュー管に撹拌子を入れ、１，５−ジヒドロキシナフタレンを１ｇ、水を２．３ｇ、プロピレングリコールモノメチルエーテルを５．８ｇ加えて室温で撹拌した後、３５−３８％ホルムアルデヒド水溶液を１ｇ加え、再度室温で撹拌した。更に１Ｍ硝酸水溶液を０．６ｇ添加し、ポリプロピレン容器に移して密閉し、静置した状態にて８０℃で３日間、加熱を行うことで、実施例２の樹脂多孔質体を作製した。表１に、各種反応条件を示す。なお、ｐＨは、酸触媒添加後の反応液中のｐＨである。
【００６５】
（実施例３）
５０ｍＬのラボランスクリュー管に撹拌子を入れ、１，５−ジヒドロキシナフタレンを１ｇ、水を２．３ｇ、プロピレングリコールモノメチルエーテルを４．８ｇ加えて室温で撹拌した後、３５−３８％ホルムアルデヒド水溶液１ｇを加え、再度室温で撹拌した。５％炭酸ナトリウム水溶液を０．２６ｇ添加し、５分間撹拌後、更に１Ｍ硝酸水溶液１ｇ添加し、室温のまま１時間撹拌した。ポリプロピレン容器に移して密閉し、静置した状態にて８０℃で３日間、加熱を行うことで、実施例３の樹脂多孔質体を作製した。表１に各種反応条件を示す。
【００６６】
（実施例４〜１６）
反応条件を、表１に示すとおりの条件とすること以外は、実施例３と同様にして、実施例４〜１６の樹脂多孔質体を作製した。
【００６７】
［樹脂多孔質体の炭化物の製造］
（実施例１７）
実施例１１の樹脂多孔質体をＡＤＶＡＮＴＥＣ社製の卓上真空ガス置換炉ＦＵＡ１１２ＤＢを使用し、窒素ガス雰囲気下、２５０℃で１時間加熱後、９００℃まで昇温し、４時間加熱することで熱分解した。室温まで自然放冷することで、実施例１７の樹脂多孔質体の炭化物を得た。
【００６８】
［細孔径・ＢＥＴ比表面積測定］
実施例１〜１６の樹脂多孔質体のＢＥＴ比表面積及び空孔分布は、細孔分析装置（Ｑｕａｎｔａｃｈｒｏｍｅ製、ＡｕｔｏＳｏｒｂ  ｉＱ）を用いて測定した。前処理として、試料管（φ９ｍｍ）に５０ｍｇの試験用試料を採取し、１００℃で１〜２時間真空加熱乾燥することで、試料表面の吸着物質を除去した。測定中は液体窒素を用いて試料を冷却し、不活性ガスとしてヘリウム、吸着ガスとして窒素を用いた。単分子吸着量Ｗｍ（ｇ）を、測定結果から得られるＢＥＴプロットからＢＥＴ式を用いて算出し、全表面積Ｓｔｏｔａｌ（ｍ２）及びＢＥＴ比表面積ＳＢＥＴ（ｍ２／ｇ）を求めた。空孔分布はＫｅｌｖｉｎ式と脱着等温線を利用したＢＪＨ法を用いて求めた。０．１〜４００ｎｍの範囲で測定された空孔径分布がピークを示す空孔径（以下、単に、「空孔径ピーク」ともいう。）、及びＢＥＴ比表面積の測定結果を表１に示す。上記の測定と同時に、ミクロ孔容積Ｖｍｉｃ（ｃｃ／ｇ）、メソ孔容積Ｖｍｅｓｏ（ｃｃ／ｇ）、１００ｎｍ以下の細孔容積Ｖ（ｃｃ／ｇ）を算出し、１００ｎｍ以下の空孔容積に対するメソ孔容積の比率Ｖｍｅｓｏ／Ｖ（％）を見積もった。空孔分布には、ｌｏｇ微分細孔容積分布を用いた。
【００６９】
実施例１７の樹脂多孔質体の炭化物は、上記と同様にして、空孔径及びＢＥＴ比表面積測定を測定した。結果を表１に示す。
【００７０】
［吸着能及び脱離能の評価］
２０ｍｇの試料をラボランスクリュー管（Ｎｏ．３）に分取し、それぞれにメタノール２ｍｌずつ添加した。リボフラビンを２０ｇのメタノールに飽和させ、前述のスクリュー管に２ｍｌずつ添加した。ミックスロータを用いて１００ｒｐｍで２時間撹拌し、一晩静置後、上澄みを回収して紫外可視吸光スペクトル測定を行った。測定後、測定セル内の溶液をスクリュー管に戻し、溶液を６０℃で１時間加熱した。加熱しながら上澄みを回収し、室温まで冷却後、再び紫外可視吸収スペクトルを測定した。測定セルにアズワン製のアクリル製キュベットを使用し、ベースラインにはメタノールを用いた。紫外可視吸収スペクトル測定は日立ハイテク製ＵＶ−２９００を使用した。なお、紫外可視吸収スペクトル測定において、測定波長は、３４３ｎｍとした。
【００７１】
吸着能は、３４３ｎｍにおける飽和リボフラビン溶液の吸光度から、吸着したリボフラビンの割合を以下の下記式（１）を用いて算出し、２０以上を良好、２０未満を不良とした。脱離能は、吸着したリボフラビンに対し、脱離したリボフラビンの割合を下記式（２）を用いて算出し、５０以上を良好、５０未満を不良とした。
【数１】
2019044053.tif 000002
【数２】
2019044053.tif 000003
【００７２】
【表１】
2019044053.tif 000004
【００７３】
実施例１〜１６の樹脂多孔質体は、吸着能及び脱離能がいずれも良好であった。また、実施例１７の樹脂多孔質体の炭化物も、吸着能及び脱離能が良好であった。
【産業上の利用可能性】
【００７４】
本発明の樹脂多孔質体によれば、特定のガス、化合物等を効率よく多孔質樹脂の内壁表面に吸着させ、分離、精製することができる。さらに、吸着分子の容易な脱離による再利用可能性、流路の目詰まりを生じにくくなるという点で、産業上の利用可能性は高い。また、本発明の樹脂多孔質体は、種々の材料の軽量化、断熱性、遮音性等の付与に用いることが期待できる。また、これまで産業上、製造が困難であった比表面積が高く、０．１〜４００ｎｍの範囲で測定された空孔径分布がピークを示す空孔径が、１〜１００ｎｍである樹脂多孔質体を、安価に製造することができる。